МОДИФИЦИРОВАННЫЕ ФОСФОРОМ КАТАЛИЗАТОРЫ КРЕКИНГА С ПОВЫШЕННОЙ АКТИВНОСТЬЮ И ГИДРОТЕРМИЧЕСКОЙ СТАБИЛЬНОСТЬЮ

2
2
5
2
2
5
1. Способ модификации цеолитного катализатора ФКК фосфором, включающий: обмен между кристаллизованным катализатором и аммониевой солью с целью обеспечить содержание в катализаторе оксида натрия, меньшее, чем около 2 мас.% NaO, обработку аммоний обмененного катализатора первым фосфатным раствором, достаточную для того, чтобы добавить от 0,5 до 2 мас.% РО в катализатор, аммониевый ионный обмен обработанного фосфором катализатора с возможностью получения катализатора с низким содержанием оксида натрия, которое составляет менее чем около 0,5 мас.% NaO, и обработку катализатора с низким содержанием оксида натрия вторым фосфатным раствором, достаточную для того, чтобы обеспечить содержание РО в катализаторе в количестве 2-4 мас.%.
2. Способ по п. 1, который дополнительно включает ионный обмен катализатора на редкоземельные катионы, следующий за первым аммониевым ионным обменом или за первой обработкой фосфором с возможностью включения от 0,5 до 10 мас.% редкоземельных элементов в виде оксидов редкоземельных элементов в состав указанного катализатора.
3. Способ по п. 2, отличающийся тем, что катализатор является цеолитом Y-типа.
4. Способ по п. 3, отличающийся тем, что образование цеолита Y-типа происходит непосредственно из каолина и добавочного источника оксида кремния.
2
5. Способ по п. 1, отличающийся тем, что катализатор с низким содержанием оксида натрия имеет содержание NaO ниже около 0,2 мас.%.
2
5
6. Способ по п. 1, отличающийся тем, что содержание фосфора в катализаторе после второй обработки фосфором составляет около 2,8-3,5 мас.% РО относительно катализатора.
7. Способ по п. 3, отличающийся тем, что после редкоземельного обмена катализатор кальцинируют в таких условиях кальцинации, при которых размер элементарной ячейки цеолита Y-типа значительно не уменьшается.
8. Способ по п. 7, отличающийся тем, что указанную кальцинацию проводят в отсутствие добавочного пара.
9. Способ по п. 2, отличающийся тем, что обмен на редкоземельные катионы происходит после первой фосфатной обработки.
10. Модифицированный фосфором катализатор, приготовленный способом по пп. 1-9.